СПОСОБ ПОЛУЧЕНИЯ МЕЧЕНЫХ РАДИОИЗОТОПОМ ГАЛЛИЯ-68 СИНТЕТИЧЕСКИХ ПОЛИМЕРНЫХ ТРАНСПОРТНЫХ СИСТЕМ ДЛЯ РАДИОФАРМАЦЕВТИЧЕСКИХ ПРЕПАРАТОВ

Способ получения меченых радиоизотопом галлия-68 синтетических полимерных транспортных систем для радиофармацевтических препаратов, заключающийся в том, что проводят сополимеризацию N-винилпирролидона с N-винилформамидом с получением сополимера с молекулярной массой 5000-50000 Да, содержанием звеньев N-винилпирролидона m=94-60 мол. % и N-винилформамида n=6-40 мол. % и частичный гидролиз полученного сополимера соляной кислотой, затем проводят реакцию гидролизованного сополимера с монохлоруксусной кислотой в водно-спиртовом растворе гидроксида калия при 80-90°С с получением полимера-носителя с хелатным узлом - иминодиуксусной кислотой в форме калиевой соли, в количестве z=1-10 мол. %, при этом степень гидролиза сополимера и содержание монохлоруксусной кислоты в реакционной смеси соответствуют требуемому количеству хелатных узлов, в которые затем вводят радиоизотоп - позитронный эмиттер галлий-68 - в водном растворе при рН среды 2-5,5 и концентрации полимера-носителя 5-20 мас. % в атмосфере инертного газа при комнатной температуре или нагревании при 60-95°С в течение 15-30 мин с получением металл-полимерного комплекса следующего строения:
где m, n, z - число повторяющихся звеньев N- винилпирролидона, N-винилформамида и иминодиуксусной кислоты, соответственно,
с последующей экспресс-очисткой целевого продукта на гель-фильтрационном картридже.